(57)【特許請求の範囲】
【請求項１】
セメント原料を焼成するセメントキルンと、
上記セメント原料を予熱するプレヒータと、
上記セメントキルンの排ガスを上記プレヒータに向けて上昇させる流路を構成する排気ダクトと、
上記排気ダクトに接続されて当該排気ダクトの内部に石炭灰を吹き込むための吹き込み管と、
上記排気ダクトに接続されて塩素ダスト及び上記石炭灰を含む上記排ガスの一部を抽気する抽気ダクトと、
この抽気ダクトから抽気された抽気ガスを上記塩素ダストに含まれる塩素化合物の融点以下に冷却する冷却手段と、
この冷却手段によって冷却された上記抽気ガスを、所定粒度以上の粗粉と、上記所定粒度未満の微粉を含むガスとに分離するサイクロン型分級機と、
上記サイクロン型分級機から排出された上記微粉を含むガスから当該微粉を捕集・除去するバグフィルタと、
このバグフィルタの下流側に設けられて上記抽気ガスを吸引する誘引ファンとを備え、
上記吹き込み管は、
上記排気ダクトにおいて、上記抽気ダクトが接続された箇所の下部に対して上記排ガスの流れ方向で１ｍ以上上流側において接続され、
かつ、上記流れ方向下流側に向かって上記石炭灰を吹き込むものであり、
かつ、水平面に対して０°〜８０°の角度で接続されたものであるセメント製造設備において、
上記石炭灰を上記吹き込み管から上記排気ダクトに５００ｋｇ／ｈ以上の量で吹き込むことで、当該吹き込まれた石炭灰に含まれる未燃炭素を上記排気ダクトで燃焼させ、当該未燃炭素が燃焼した後の上記石炭灰を上記サイクロン型分級機及び上記バグフィルタで各々上記粗粉及び上記微粉として回収することを特徴とするセメント製造設備を用いた石炭灰の処理方法。
【請求項２】
上記回収した粗粉又は／及び微粉を、セメントに混合することを特徴とする請求項１に記載のセメント製造設備を用いた石炭灰の処理方法。
【発明の詳細な説明】
【技術分野】
【０００１】
本発明は、系内の塩素濃度の上昇を抑える塩素バイパス設備を備えたセメント製造設備およびこれを用いた石炭灰の処理方法に関するものである。
【背景技術】
【０００２】
図４は、従来のセメント製造設備を示すもので、図中符号１がセメント原料を焼成するためのロータリーキルン（セメントキルン）であり、その図中左方の端部にロータリー部分を支持する窯尻ハウジング２ａおよびその立ち上がり部（排気ダクト）２ｂからなる窯尻部２が設けられ、この窯尻部２の上流側に、セメント原料を予熱するためのプレヒータ３が設けられるとともに、図中右方の窯前（図示を略す。）に内部を加熱するための主バーナが設けられている。
【０００３】
プレヒータ３は、上下方向に直列的に配置された複数段（例えば４段）のサイクロンによって構成されており、最上段のサイクロンにセメント原料が供給されて順次下方のサイクロンに送られ、最下段のサイクロン３ａの底部に内部のセメント原料をセメントキルン１の窯尻部２へと送る原料シュート４が接続されている。
【０００４】
他方、窯尻部２の立ち上がり部２ｂには、セメントキルン１から排出された燃焼排ガスを最下段のサイクロン３ａへと供給する排ガス管５が接続されており、最上段のサイクロンの上部から排出された排ガスが、排気ファンによって排気ラインから排気されて行くようになっている。
【０００５】
近年、このようなセメント製造設備においては、リサイクル促進の観点から様々な廃棄物が燃料の一部あるいはセメント原料の一部として投入されており、これに伴ってロータリーキルン１内に持ち込まれる塩素等が増加している。そして、上記塩素等は、プレヒータ３の閉塞等を招来することから、系内の塩素濃度の上昇を抑えるための塩素バイパス設備が併設されている。
【０００６】
この塩素バイパス設備は、ロータリーキルン１から排出されてプレヒータ３へと送られるダストを含む排ガスの一部を抽気ガスとして抽気して、当該抽気ガスに含まれていた塩素化合物を除去するためのもので、上記窯尻部２の立ち上がり部（立ち上がりダクト）２ｂに接続されて上記抽気ガスを抽気する抽気ダクト６と、この抽気ダクト６内の抽気ガスを塩素化合物の融点以下に冷却する冷却手段（図示を略す。）と、この冷却手段によって冷却された抽気ガスから所定粒度以上のダストを分離して戻り管１０から再び窯尻部２へと戻すサイクロン型分級機（固気分離手段）７と、このサイクロン型分級機７において所定粒度以上のダストが分離された抽気ガスから同伴した微粉ダストを捕集・除去するバグフィルタ（ダスト捕捉手段）８と、このバグフィルタ８の下流側に設けられて抽気ガスを吸引する誘引ファン９とから概略構成されたものである。
【０００７】
上記塩素バイパス設備を備えたセメント製造設備においては、投入される廃棄物の増加に伴って、サイクロン型分級機７やバグフィルタ８から取り出される塩素バイパスダスト（以下、塩素ダストと略す。）の量も増加している。この塩素ダストは、セメントに添加処理することが出来るが、吸湿性を有することからハンドリング性が悪く、その輸送やセメントへの適正量の添加が難しいという問題点を有している。
【０００８】
ところで、近年における火力発電所の稼働率の高まりから、火力発電所から発生する石炭灰は１０００万ｔを超えており、さらに増加する傾向にある。このため、当該石炭灰の処理対策が重要視されている。
【０００９】
この石炭灰は、通常ガラス質の球状粒子で構成されており、セメントやコンクリート混合材とした場合に良好な流動性を実現できる。ところが、上記石炭灰は、残渣である未燃炭素が含まれているために、これをコンクリート混和材に用いると、未燃炭素がコンクリートの表面に浮上し美観を損なう他、AE剤を吸着して空気連行性に支障を来たし、コンクリート品質管理が困難になるという問題点を有している。
【００１０】
このため、例えば下記特許文献１においては、セメント原料を焼成炉で焼成し、セメントクリンカーを生成せしめ、該セメントクリンカーをクーラーにて冷却した後、粉砕する工程を含むセメントの製造方法において、上記クーラー内のセメントクリンカー上に石炭灰を投入し、該石炭灰に含有される未燃カーボンを燃焼除去せしめ、次いで、該セメントクリンカーと共に粉砕することを特徴とするセメントの製造方法が提案されている。
【００１１】
上記セメントの製造方法による石炭灰の処理においては、簡易な操作により、石炭灰中の未燃炭素の焼却除去を行って、品質上の問題もなく上記石炭灰をセメント混合材として使用できるとされているが、石炭灰はクーラー内で部分的に溶融してクリンカーと反応して球状のFA粒子が減少してしまい、この結果セメントとした場合に良好な流動性を維持することが難しいという問題がある。
【先行技術文献】
【特許文献】
【００１２】
【特許文献１】特開２００５−１０４７９２号公報
【発明の概要】
【発明が解決しようとする課題】
【００１３】
本発明は、上記事情に鑑みてなされたもので、石炭灰をセメント製造設備において安定的に処理することができ、しかも塩素バイパス設備から回収した塩素ダストのハンドリング性を向上させることができるセメント製造設備およびこれを用いた石炭灰の処理方法を提供することを課題とするものである。
【課題を解決するための手段】
【００１４】
上記課題を解決するため、請求項１に記載の発明は、セメント製造設備を用いた石炭灰の処理方法であって、セメント原料を焼成するセメントキルンと、上記セメント原料を予熱するプレヒータと、上記セメントキルンの排ガスを上記プレヒータに向けて上昇させる流路を構成する排気ダクトと、上記排気ダクトに接続されて当該排気ダクトの内部に石炭灰を吹き込むための吹き込み管と、上記排気ダクトに接続されて塩素ダスト及び上記石炭灰を含む上記排ガスの一部を抽気する抽気ダクトと、この抽気ダクトから抽気された抽気ガスを上記塩素ダストに含まれる塩素化合物の融点以下に冷却する冷却手段と、この冷却手段によって冷却された上記抽気ガスを、所定粒度以上の粗粉と、上記所定粒度未満の微粉を含むガスとに分離するサイクロン型分級機と、上記サイクロン型分級機から排出された上記微粉を含むガスから当該微粉を捕集・除去するバグフィルタと、このバグフィルタの下流側に設けられて上記抽気ガスを吸引する誘引ファンとを備え、上記吹き込み管は、上記排気ダクトにおいて、上記抽気ダクトが接続された箇所の下部に対して上記排ガスの流れ方向で１ｍ以上上流側において接続され、かつ、上記流れ方向下流側に向かって上記石炭灰を吹き込むものであり、かつ、水平面に対して０°〜８０°の角度で接続されたものであるセメント製造設備において、上記石炭灰を上記吹き込み管から上記排気ダクトに５００ｋｇ／ｈ以上の量で吹き込むことで、当該吹き込まれた石炭灰に含まれる未燃炭素を上記排気ダクトで燃焼させ、当該未燃炭素が燃焼した後の上記石炭灰を上記サイクロン型分級機及び上記バグフィルタで各々上記粗粉及び上記微粉として回収することを特徴とするものである。
【００１９】
さらに、請求項２に記載の発明は、請求項１に記載の発明において、上記回収した粗粉又は／及び微粉を、セメントに混合することを特徴とするものである。
【発明の効果】
【００２０】
請求項１〜２に記載のセメント製造設備を用いた石炭灰の処理方法によれば、排気ダクトの塩素バイパス設備の抽気ダクトとの接続部よりも下方に接続した石炭灰の吹き込み管から、上記排気ダクト内に石炭灰を吹き込むと、主としてガス温度が800〜900℃である排気ダクトから抽気ダクトを経て固液分離手段に至る過程で、石炭灰の未燃炭素が燃焼する。
【００２１】
そして、石炭灰は、ガラス質球状粒子が粒径を保持したままで上記固液分離手段等から塩素ダストとともに捕集されることにより、塩素ダストとガラス質球状粒子を多く含む石炭灰との混合物が得られる。この結果、混合物のハンドリング性が向上し、その輸送やセメントへの適正量の添加を容易に行うことが可能になる。
【００２２】
この際に、請求項１に記載の発明によれば、石炭灰を抽気ダクト内よりも温度が高い排気ダクト内においてより長く滞留させることができ、よって石炭灰の未燃炭素の燃焼効果を高めることができる。
【００２３】
また、セメント製造設備の規模によっても相違するものの、請求項１に記載の発明のように、上記石炭灰を少なくとも５００ｋｇ／ｈ以上吹き込むことにより、確実に塩素ダストとの混合物におけるハンドリング性を向上させることができる。
【００２４】
さらに、請求項２に記載の発明のように、塩素バイパス設備から取り出された上記混合物をセメントに混合すれば、品質が安定したセメント組成物を容易に製造することができる。
【図面の簡単な説明】
【００２５】
【図１】本発明のセメント製造設備の一実施形態を示す要部の縦断面図である。
【図２】本発明の実施例の結果を示す図表である。
【図３】本発明の実施例の結果を示す図表である。
【図４】従来の塩素バイパス設備を備えたセメント製造設備の概略構成図である。
【発明を実施するための形態】
【００２６】
図１は、本発明に係るセメント製造設備の一実施形態を示すもので、セメント製造設備および塩素バイパス設備の全体構成については、図４に示したものと同一であるために、以下同一符号を付してその説明を簡略化する。このセメント製造設備においては、排気ダクトの立ち上がり部２ｂに、石炭灰の吹き込み管１１、１２が接続されている。
【００２７】
上記吹き込み管１１は、石炭灰を空気流に同伴させて排気ダクト２ｂ内から抽気ダクト６へと吹き込むためのもので、抽気ダクト６との接続部よりも上流側に、本実施形態においては２本の吹き込み管１１、１２がそれぞれ排気ダクト２ｂの対向する壁部に接続されている。
【００２８】
ここで、吹き込み管１１、１２の吹出口は、抽気ダクト６の下方であって、かつ排気ダクト２ｂとの接続部における抽気ダクト６の下面６ａとの間の距離Ｌが１ｍ以上となる位置に接続されている。また、吹き込み管１１、１２は、排気ダクト（立ち上がり部）２ｂにおいて、水平とのなす角度θが０°〜８０°の範囲になるように接続されている。ちなみに、抽気ダクト６側（図２の右側）に接続する場合は、上記角度θは３０°〜８０°の範囲が好ましく、抽気ダクト６の対向側（図２の左側）に接続する場合は、０°〜４５°の範囲が好ましい。さらに、それ以外の位置（図２の手前側、その対向側等）では、抽気ダクト６内に石炭灰が効率良く吸込まれるように、方向と角度を０°〜８０°に調整することが好ましい。また、吹き込み管は、複数箇所に設置してもよい。
【００２９】
次に、上記構成からなるセメント製造設備を用いた石炭灰の処理方法の一実施形態について説明する。
先ず、このセメント製造設備においては、プレヒータ３の１段目のサイクロンに供給されたセメント原料は、順次下方のサイクロンへと落下するにしたがって、下方から上昇するセメントキルン１からの高温の排ガスによって予熱され、最終的に最下段のサイクロン３ａから原料シュート４を介してロータリーキルン１の窯尻部２に導入される。
【００３０】
そして、このロータリーキルン１内において、窯尻部２側から窯前側へと図中右方に徐々に送られる過程において、主バーナからの燃焼排ガスによって約１４５０℃まで加熱され、焼成されてクリンカーとなる。
【００３１】
これと併行して、吹き込み管１１、１２から好ましくは５００ｋｇ／ｈ以上の量の石炭灰を排気ダクト２ｂ内に吹き込むと共に、誘引ファン９によってロータリーキルン１から排出された排ガスの一部および上記石炭灰を、窯尻部２から抽気ダクト６を通じて抽気する。この抽気ガスは、冷却手段において塩素化合物の融点以下まで冷却された後に、サイクロン型分級機７に送られて分級粒度によって粗ダストが分離され、当該粗ダストおよび上記石炭灰の一部については、戻り管１０から再び窯尻部２へと戻される。
【００３２】
他方、上記分級粒度よりも細く、よって塩素濃度の高い微粉ダストと上記石炭灰を含む抽気ガスについては、バグフィルタ８に送られて上記微粉ダストが捕集され、回収されることにより上記抽気ガスから除去される。これにより、セメントキルン１およびプレヒータ３の系内における塩素濃度の上昇が防止される。そして、上記微粉ダストが除去された抽気ガスは、誘引ファン９の排気側から排気ガスラインへと送られて排気される。
【００３３】
以上の構成からなる石炭灰の処理方法によれば、排気ダクト２ｂの塩素バイパス設備の抽気ダクト６との接続部よりも上流側に接続した石炭灰の吹き込み管１１、１２から、排気ダクト２ｂ内に石炭灰を吹き込むと、主としてガス温度が800〜900℃である排気ダクト２ｂから抽気ダクト６を経てサイクロン型分級機７に至る過程で、石炭灰の未燃炭素を燃焼させることができる。
【００３４】
そして、石炭灰は、ガラス質球状粒子が粒径を保持したままでサイクロン型分級機７およびバグフィルタ８から塩素ダストとともに捕集されるために、これら塩素ダストとガラス質球状粒子を多く含む石炭灰との混合物によってハンドリング性が向上し、その輸送やセメントへの適正量の添加を容易に行うことが可能になる。
【実施例】
【００３５】
本発明の効果を検証するために、図２に示すように、石炭灰を吹き込まなかった場合（case 1）、吹き込み管１１（３０°上向き）から５００ｋｇ／ｈの量を吹き込んだ場合（case 2）、吹き込み管１１（３０°上向き）から６００ｋｇ／ｈおよび吹き込み管１２（４５°上向き）から４００ｋｇ／ｈの量を吹き込んだ場合（case 3）のそれぞれについて、バグフィルタ８およびサイクロン型分級機７からの捕集ダスト量を計測した。
【００３６】
図２に見られるように、case 2およびcase 3のように、吹き込み管１１あるいは吹き込み管１１、１２から石炭灰を投入した場合、バグフィルタ８およびサイクロン型分級機７の戻り管１０から回収されるダスト量は増加する。
【００３７】
ここで、図３に示すように、回収されたダスト中の石炭灰の量は、insol.から推定することが可能であり、投入した石炭灰は増加していることがわかる。また、排気ダクト２ｂおよび抽気ダクト６において熱処理された石炭灰中には未燃カーボンは無く、球状のフライアッシュ粒子が多く含まれている。
【００３８】
この結果、これを含むバグフィルタ８やサイクロン型分級機７の戻り管１０から取り出されたダストのハンドリング性状は向上した。また、図３のモルタルフローの値に見られるように、当該ダストをセメントに５％添加したモルタルの流動性は向上した。
【符号の説明】
【００３９】
１  ロータリーキルン（セメントキルン）
２ｂ  排気ダクトの立ち上がり部
３  プレヒータ
６  抽気ダクト
６ａ  抽気ダクトの下面
７  サイクロン型分級機（固気分離手段）
８  バグフィルタ（ダスト捕捉手段）
９  誘引ファン
１１、１２石炭灰の吹き込み管
【図１】
0006507707.tif 000002
【図２】
0006507707.tif 000003
【図３】
0006507707.tif 000004
【図４】
0006507707.tif 000005